Brevet FR2311053A1 — publié le 19761210

La présente invention concerne un procédé pour la production de structures cellulaires à partir de plastisols expansibles en résines a base de chlorure de vinyle qui conduit à des produits se caractérisant par une très haute résilience ainsi que les structures cellulaires obtenues par ce procédé et un appareillage convenant particulièrement pour la réalisation de ce procédé. Il est connu, de longue date, de réaliser des structures cellulaires a partir de plastisols en résines à base de chlorure de vinyle. Une des techniques les plus usitées consiste à incorporer dans ces plastisols un agent soufflant, c'est-à-dire un produit se décomposant sous l'action de la chaleur et libérant des gaz, et à soumettre ce plastisol, généralement sous la forme d'une couche, à l'action de la chaleur afin de provoquer sa gélification et son expansion. Toutefois les structures cellulaires obtenues jusqu'à présent suivant ces techniques manquent généralement de résilience ou reprise élastique. Ainsi, par exemple, lorsque ces structures cellulaires sont utilisées comme revêtements de sol , on constate que les objets lourds déposés sur ceux-ci, tels que par exemple les meubles, laissent des empreintes durables. Ce manque de reprise élastique entraîne donc des conséquences nuisibles tant sur le plan esthétique que sur le plan du confort des utilisateurs. La Demanderesse a maintenant mis au point un procédé permettant la production de pareilles structures cellulaires qui se caractérisent par une résilience ou faculté de reprise élastique exceptionnellement élevée. La présente invention concerne donc un procédé de production de structures cellulaires résilientes à partir de plastisols expansibles de résines à base de chlorure de vinyle dans lequel on soumet à l'expansion et à la gélification un mélange comprenant 100 parties en poids d'un plastisol expansible et 75 à 200 parties en poids de granules expansibles prégélifiés obtenus à partir de résines à base de chlorure de vinyle. Suivant un mode de réalisation préférentiel, la résine à base de chlorure de vinyle utilisée pour la préparation du plastisol expansible présente un indice K de Fikentscher compris entre 58 et 81 et de préférence entre 65 et 81 (mesure à 250C dans la cyclohexanone). Cette résine à base de chlorure de vinyle peut être soit un homopolymère, soit un copolymère du chlorure de vinyle contenant au moins 50 % et, de préférence, au moins 75 Z molaires de chlorure de vinyle le comonomère pouvant être n'importe quel monomère copolymérisable avec le chlorure de vinyle comme par exemple de l'acétate de vinyle ou un acrylate d'alkyle. Le plastisol expansible est réalisé en malaxant 100 parties en poids de résine à base de chlorure de vinyle avec 50 à 100 parties en poids d'au moins un plastifiant et 1 à 8 parties en poids d'un agent soufflant. Pour la préparation de ce plastisol, la Demanderesse préfère utiliser un ou plusieurs plastifiants du type "esters dérivés d'acides organiques satures" tels que les phtalates, les adipates, les sébacates et les azélates d'alkyles. Il est toutefois possible d'utiliser d'autres plastifiants tels que des plastifiants polymères, des paraffines chlorées, etc. La nature de l'agent soufflant mis en oeuvre n'est nullement critique. On peut notamment utiliser l'azodicarbonamide, l'azobisformamide, l1azodi- isobutyronitrile, le p.p'oxybis(benzènesulfonylhydrazide), le p.p'oxybis (benzènesulfonylsemicarbazide), etc..., cette liste étant énumérative et non limitative. Il est également avantageux d'introduire dans le plastisol expansible par 100 parties en poids de résine, de 1 à 5 parties en poids d'un composé capable de catalyser la décomposition de l'agent soufflant tels que par exemple un sel de plomb ou de zinc, de l'oxyde de zinc, etc... Ces composés excercent souvent simultanément une action stabilisante sur la résine. Enfin, le plastisol expansible peut encore contenir d'autres adjuvants classiques tels que des stabilisants thermiques comme les sels de baryum, de cadmium, d'étain, des composés époxydés etc., des agents correcteurs de cellularisation tels que des agents tensioactifs, des agents anti-UV, des agents antistatiques, des agents correcteurs de rhéologie tels que de la silice, du carbonate de calcium, des charges, des pigments et des colorants, etc. Le plastisol peut être préparé au moyen de tout mélangeur pour pâtes tels qu'un mélangeur rapide, un mélangeur planétaire ou un mélangeur à pales en Z. Suivant un mode de réalisation préférentiel, la résine à base de chlorure de vinyle utilisée pour la réalisation des granules expansibles prégélifiés présente un indice K de Fikentscher mesuré comme précédemment compris entre 58 et 81 et de préférence entre 65 et 81. Cette résine à base de chlorure de vinyle peut également être soit un homopolymère du chlorure de vinyle, soit un copolymère du chlorure de vinyle. Les copolymères mentionnés pour la préparation du plastisol expansible peuvent convenir. Les granules sont préparés à partir d'un mélange comprenant pour 100 parties en poids de résine à base de chlorure de vinyle, de 50 à 150 parties en poids d'au moins un plastifiant et 1 à 8 parties en poids d'un agent soufflant. Les plastifiants et les agents soufflants ne sont pas critiques quant à leur nature et sont choisis par exemple parmi ceux cités précédemment comme convenant pour la réalisation du plastisol expansible. Il est également avantageux d'introduire dans ce mélange par 100 parties en poids de résine de 1 à 5 parties en poids d'un composé capable de catalyser la décomposition de l'agent soufflant. A cet effet, la Demanderesse préfère toutefois utiliser l'oxyde de zinc dont l'activité catalytique est plus lente. De nouveau, le mélange peut également contenir d'autres adjuvants usuels tels que ceux cités comme pouvant être mis en oeuvre pour la réalisation du plastisol expansible. Les granules prégélifiés peuvent être obtenus par n importe quelle technique n'impliquant pas un chauffage trop énergique, qui provoquerait la décomposition de l'agent soufflant. Ainsi, on peut malaxer les ingrédients à une température de l'ordre de 1300C de façon à former un crêpe qui est ensuite granulé, soit encore en malaxant les divers ingrédients à froid, en déposant le mélange sous forme d'une couche, en chauffant cette couche à une température de l'ordre de 1300C durant un temps suffisant pour la prégélifier et enfin en granulant le produit ainsi obtenu. il est toutefois bien évident que d'autres techniques pourraient être envisagées pour réaliser les granules expansibles. Les granules peuvent avoir une forme quelconque et notamment être cubiques, sphériques ou lenticulaires. De préférence, leur granulométrie est comprise entre 0,5 et 10 mm. Le mélange du plastisol expansible et des granules expansibles prégélifiés peut être réalisé d'une façon quelconque, la Demanderesse préférant toutefois effectuer cette opération au moyen d'un mélangeur planétaire. Le mélange ainsi obtenu peut être mis en oeuvre suivant diverses techniques Ainsi, le mélange peut etre introduit en quantités dosées dans des moules appropriés qui, après fermeture, sont portés à une température suffisante pour provoquer la décomposition des agents soufflants qui est en général comprise entre 1400C à 2300C environ durant un temps suffisant. On provoque ainsi la gélification et l'espansion du mélange. Si on le désire, les parois du moule peuvent etre au préalable recouvertes d'une couche d'un plastisol non expansible prégélifié par les techniques bien connues de moulage par embouage et de moulage par centrifugation. Ces techniques permettent alors la production d'objets conformés qui manifestent une excellente résilience. Il convient toutefois, dans tous les cas,de chauffer rapidement les moules après introduction du mélange de plastisol expansible et de granules expansibles prégélifiés afin de réduire tout risque de ségrégation entre les constituants. Suivant une autre technique, le mélange est déposé sous forme d'une couche d'une épaisseur de 1 à 15 mm sur un support définitif ou provisoire tel qu'un tissu, une bande métallique ou une feuille de papier siliconé puis soumis à l'action de la chaleur afin de déclencher la gélification et l'expansion. De cette façon, on réalise des structures en feuilles qui conviennent pour de nombreuses applications et notamment pour la réalisation de revêtements de sol. Si on le désire, ces structures en feuilles peuvent être pourvues d'une pellicule dense sur une ou sur leurs deux faces réalisées à partir d'un plastisol non expansible. Cette technique permet notamment la réalisation de revêtements de sol très résilients pourvus d'une couche d'usure dense qui peut éventuellement être décorée. Ainsi en exploitant le procédé de l'invention la Demanderesse a réalisé des structures en feuilles cellulaires pourvues d'une couche superficielle dense qui lorsqu'on y applique durant 2,5 heures une charge de 50 kg sur une section circulaire de 1 cm2 de section sur la face pourvue de la couche dense manifestent, après retrait de la charge, un enfoncement rémanent inférieur à 10 Z après 2,5 heures. Les structures cellulaires obtenues conformément à l'invention sont particulièrement utilises pour la fabrication de revêtements de sol, par exemple comme sous-couche des tapis tuf tés. Les compositions mises en oeuvre et les conditions de gélification et d'expansion doivent être choisies de préférence de façon telles que les deux phases, granules et plastisol, présentes dans le mélange s'expansent de façon aussi synchronisée que possible. A cet effet, on peut notamment agir sur la nature et la quantité d'agent soufflant présent dans chaque phase ainsi que sur la nature et la quantité d'agent catalysant la décomposition thermique du ou des agents soufflants. La Demanderesse a encore constaté qu'il est parfois avantageux de soumettre le mélange à des conditions de température durant la gélification et l'expansion entraînant une sous-expansion du mélange ctest-à-dire une expansion restant inférieure à l'expansion maximale possible. Pour réaliser les structures en feuilles précitées, la Demanderesse a été amenée à mettre au point un appareillage particulier qui fait également partie de l'invention. Cet appareillage, qui est illustré par la figure du dessin annexé, comporte une trémie 1 alimentée par le mélange de plastisol expansible et de granulés expansibles placée au-dessus d'un support d'enduction 2 mobile se déplaçant sur une table fixe 3 et une série de grilles 4, 5, 6, 7 disposées après la trémie 1 et au-dessus du support d'enduction 2 de façon à disperser et étaler le mélange déposé par la trémie sur le support d'enduction mobile. Le support d'enduction 2 qui peut être un support provisoire ou définitif peut être quelconque. A cet effet, on peut utiliser une feuille de papier siliconée, un tissu, un tissu enduit, une tôle sans fin, etc. Le support peut au préalable être enduit d'une couche de plastisol non expansible prégélifié destiné à former une pellicule de surface. La trémie 1 ne présente aucune caractéristique particulière. il convient toutefois de réaliser celle-ci de façon que l'épaisseur du mélange déposé soit aussi constante que possible sur toute la largeur du support d'enduction. La table fixe 3 comporte une tôle support, des retenues de lisières 8 et une bordure de trémie 9. Les grilles successives sont de préférence inclinées suivant un angle compris entre 30 et 45o par rapport au sens d'avancement du support d'enduction. Suivant une variante préférentielle, la première grille 4 se termine par des segments verticaux 10 dont la fonction est de disperser et d'étaler le mélange tout en limitant son débit, la seconde et la troisième grille 5, 6 sont formées de tiges métalliques obliques rectilignes dont la fonction est de parfaire l'étalement du mélange et la dernière grille 7 se termine par des segments 11 parallèles au support d'enduction qui excercent une action de lissage sur le mélange déposé. L'écartement entre les segments de chaque grille est de préférence compris entre 10 et 20 mm. L'appareillage est complété par un four de gélification et d'expansion non représenté disposé après la dernière grille. Avec cet appareillage, la Demanderesse a pu atteindre des vitesses d'enduction de 15 m/min. avec une épaisseur régulière de l'ordre de 15 mm. Le procédé conforme à l'invention est en outre illustré plus en détail par les exemples de réalisation pratique qui vont suivre et qui ne limitent en rien le cadre et l'esprit de l'invention. Les exemples 1 et 2 donnés à titre de référence sont exclus du cadre de l'invention. Exemple 1 (de référence) On réalise un plastisol expansible ayant la composition suivante, donnée en parties en poids. - polychlorure de vinyle Solvic P 367/109 60 - polychlorure de vinyle Solvic 334 40 - phtalate de dioctyle 40 - alkylsulfonate de phénol 50 - polyadipate de butylène glycol 30 - agent tensioactif Galoryl PL 386 2 - azodicarbonamide 2,75 - phtalate dibasique de plomb 1,5 - silice finement granulée 1 - pigments Le Solvic P 367/109 est un polychlorure de vinyle de qualité pour pâtes préparé en émulsion et présentant un indice K égal à 76 produit et commercialisé par SOLVIC S.A. Le Solvic 334 est un polychlorure de vinyle de qualité pour pâtes préparé en émulsion et présentant un indice K égal à 71 produit et vendu par SOLVIC S.A. Le Galoryl PL 386 est un agent tensioactif commercialisé par la Compagnie Française de Produits Industriels. Le plastisol est étendu sur un support provisoire constitué par une feuille de papier siliconé de façon à former une couche uniforme d'une épaisseur de 6 mm qui est ensuite chauffée à 1900C durant 6 min dans un four de gélification et d'expansion. Après refroidissement et arrachement du support provisoire, on obtient une feuille cellulaire de 12 mm d'épaisseur. On soumet des échantillons de ce produit aux deux tests suivants 1 - Test de retour élastique après compression de courte durée Suivant cet essai qui est inspiré de la méthode normalisée en France NFT 56-111, on soumet l'échantillon à une compression dynamique par l'intermédiaire d'un poinçon de 1 cm de surface, la vitesse d'application étant de 15 mm/min. On exerce cette compression jusqu'au moment où l'épaisseur de l'échantil- lon est réduite de 40 % et on mesure la force appliquée correspondant à cet enfoncement. On relève alors directement le poinçon et on mesure l'enfoncement rémanent immédiat à charge nulle. On obtient les valeurs suivantes : charge : 2,5 dN (décanewton) enfoncement rémanent : 2 Z 2 - Test de poinçonnement statique Suivant cet essai, on applique sur l'échantillon une charge statique de 50 kg par l'intermédiaire d'un piston de 1 cm de surface et on mesure l'enfoncement initial Ei (exprimé en proportion de l'épaisseur initiale)après respectivement 90 sec, 15 min et 2,5 h. Après 2,5 h d'application de la charge, on retire cette dernière et mesure l'enfoncement rémanent Er (exprimé en proportion de l'épaisseur initiale) après 90 sec, 15 min et 2,5 h. On relève les valeurs suivantes Ei 90 sec : 90,9 % Er 90 sec :73 Z Ei 15 min : 93 % Er 15 min : 62 % Ei 2,5 h : 95 % Er 2,5 h : 52 % Exemple 2 (de référence) On opère exactement comme à l'exemple 1 mis à part le fait que le plastisol expansible est déposé sur un support provisoire sur lequel on a préalable ment déposé une couche de 0,2 mm d'épaisseur d'un plastisol non expansible ayant la composition donnée, ci-dessous, en parties en poids. - polychlorure de vinyle Solvic 367/109 100 - phtalate de dioctyle 70 - phtalate dibasique de plomb 1 - pigments 1,5 Le Solvic 367/109 est un polychlorure de vinyle de qualité pour pâtes préparé en émulsion et présentant un indice K égal à 76 produit et vendu par SOLVIC S.A. Cette couche de plastisol est prégélifiée par chauffage à 1300C durant 3 min avant dépôt de la couche de plastisol expansible. Après refroidissement et arrachement du support provisoire, on obtient une feuille cellulaire de 12 ma d'épaisseur pourvue sur une face d'une pellicule dense résistant à l'abrasion. On soumet des échantillons de ce produit aux deux tests prédécrits à l'exemple 1, les efforts étant appliqués sur la face pourvue de la pellicule dense et on relève les valeurs suivants 1 - Test de retour élastique après compression de courte durée Charge : 3,2 dN Enfoncement rémanent : 2 Z. On constate donc un enfoncement rémanent de même valeur qu'à l'exemple 1 mais pour un effort appliqué plus élevé. 2 - Test de poinçonnement statique Ei 90 sec : 74,7 Z Er 90 sec : 44 % Ei 15 min : 76 Z Er 15 min : 32 Z Ei 2,5 h : 77,4 Z Er 2,5 h : 26 Z Exemple 3 On prépare des granules expansibles prégélifiés ayant la composition suivante donnée en parties en poids - polychlorure de vinyle Solvic 336 100 - phtalate de dioctyle 50 - phtalate de butylbenzyle 40 - Galoryl PL 386 (agent tendioactif) 3 - azodicarbonamide 1,5 - stabilisant BC 12 1 - oxyde de titane 2 Le Solvic 336 est un polychlorure de vinyle de qualité pour pâtes préparé en émulsion et présentant un indice K égal à 74 produit et vendu par SOLVIC S.A. Le stabilisant BC 12 est un stabilisant au baryum-cadmium produit et vendu par la firme STAVINOR. Le plastisol est déposé sur un support provisoire sous forme d'une couche de 2,2 mm d'épaisseur qui est prégélifiéeà 1300C durant 5 minutes puis granulée (à dimension moyenne de 3 mm) après enlèvement du support provisoire. Dans un mélangeur planétaire, on introduit 100 parties en poids du plastisol expansible décrit à l'exemple 1 et 100 parties en poids de granules préparés comme ci-dessus. Le mélange ainsi obtenu est introduit dans la trémie 1 de l'appareillage suivant la figure annexée et déposé sur un support provisoire sur lequel on a, au préalable, déposé une couche de 0,2 mm d'épaisseur du plastisol non expansible de composition donnée à l'exemple 2 et soumis cette couche à une prégélification à 1300C durant 3 min. La couche de mélange déposée est de 7 mm d'épaisseur et l'ensemble traverse ensuite un four de gélification et d'expansion où il est soumis à une température de 2000C durant 10 min. Après refroidissement et arrachement du support provisoire, on obtient une feuille cellulaire d'une épaisseur de 15 mm pourvue sur une face d'une pellicule dense résistant à l'abrasion. On soumet des échantillons de ce produit aux deux tests décrits à l'exemple 1, les efforts étant appliqués sur la face pourvue de la pellicule de surface et on obtient les valeurs suivantes 1 - Test de retour élastique après compression de courte durée Charge : 7 dN Enfoncement rémanent : 2 Z. On constate que l'enfoncement rémanent est identique à celui des exemples précédents de référence mais ce pour une charge appliquée nettement plus élevée. 2 - Test de poinçonnement statique Fi 90 sec : 74 Z Er 90 sec : 27 Z Fi 15 min : 80 % Er 15 min : 12 Z Ei 2,5 h : 85 Z Er 2,5 h : 8 Z. On constate danc une nette amélioration de la reprise élastique par rapport aux exemples précédents. Exemple 4 On prépare des granules expansibles prégélifiés à partir de la composition suivante donnée en parties en poids. - polychlorure de vinyle Solvic 229 90 - polychlorure de vinyle Solvic P 362/117 10 - phtalate de dioctyle 25 - phtalate de butylbenzyle 70 - Paraffine chlorée 10 - carbonate de calcium 10 - azodicarbonamide 1,5 - Agenttensioactif Galoryl Pt 386 3 - stabilisant BC 12 1,5 - huile de soya époxydée 3 Le Solvic 229 est un polychlorure de vinyle de qualité pour pâtes préparé en suspension et présentant un indice K égal à 71 produit et commercialisé par SOLVIC S.A. Le Solvic P 362/117 est un polychlorure de vinyle de qualité pour pâtes préparé en émulsion et présentant un indice K égal à 67 produit et commercialisé par SOLVIC S.A. Ce plastisol est malaxé durant 3 min à 1300C puis granulé à une dimension moyenne de 3 mm. Dans un mélangeur planétaire, on introduit 100 parties en poids du plastisol expansible décrit à l'exemple 1 et 100 parties en poids des granules préparés comme ci-dessus. Le mélange obtenu est introduit dans la trémie 1 de l'appareillage suivant la figure annexée et déposé sur un support provisoire sur lequel on a, au préalable, déposé une couche de 0,2 mm d'épaisseur du plastisol non expansible de composition donnée à l'exemple 2 et soumis cette couche à une prégélification à 1300C durant 3 min. La couche de mélange déposée est de 7 mm d'épaisseur et l'ensemble traverse ensuite un four de gélification et d'expansion où il est soumis à une température de 2000C durant 10 min. Après refroidissement et arrachement du support provisoire, on obtient une feuille cellulaire d'une épaisseur de 15 mm pourvue sur une face d'une pellicule dense résistant à l'abrasion. On soumet des échantillons de ce produit aux deux tests décrits à l'exemple 1, les efforts étant appliqués sur la face pourvue de la pellicule dense et on relève les valeurs suivantes 1 - Test de retour élastique après compression de courte durée Charge : 4,7 dN Enfoncement rémanent : 2 Z. On constate une nouvelle fois que pour un enfoncement rémanent de même valeur, la charge appliquée est plus élevée que dans les exemples 1 et 2 de référence. 2 - Test de poinçonnement statique Ei 90 sec : 85,5 % Er 90 sec : 44 % Fi 15 min : 88 % Er 15 min : 26 Z Ei 2,5 h : 90 Z Er 2,5 h : 15 Z On constate que la résilience est donc nettement améliorée par rapport aux produits repris dans les exemples de référence. REVENDICATIONS 1 - Procédé de production de structures cellulaires résilientes à partir de plastisols expansibles de résines à base de chlorure de vinyle, caractérisé en ce que l'on soumet à l'expansion et à la gélification par chauffage un mélange comprenant 100 parties en poids d'un plastisol expansible et 75 à 200 parties en poids de granules expansibles prégélifiés obtenus à partir de résines à base de chlorure de vinyle. 2 - Procédé suivant la revendication 1, caractérisé en ce que la résine à base de chlorure de vinyle utilisée pour préparer le plastisol expansible et les granules expansibles prégélifiés présente un indice de Fikentscher compris entre 58 et 81. 3 - Procédé suivant la revendication 1, caractérisé en ce que la résine à base de chlorure de vinyle utilisée pour préparer le plastisol expansible et les granules expansibles prégélifiés est choisie dans le groupe formé par les homopolymères du chlorure de vinyle et les copolymères du chlorure de vinyle contenant au moins 50 4;molaire de chlorure de vinyle. 4 - Procédé suivant la revendication 1, caractérisé en ce que le plastisol expansible est préparé à partir de 100 parties en poids de résine à base de chlorure de vinyle, 50 à 100 parties en poids de plastifiant et 1 à 8 parties en poids d'agent soufflant. 5 - Procédé suivant la revendication 4, caractérisé en ce que le plastisol expansible contient en outre pour 100 parties en poids de résine, de 1 à 5 parties en poids de composé capable de catalyser la décomposition de l'agent soufflant. 6 - Procédé suivant la revendication 1, caractérisé en ce que les granules expansibles prégélifiés sont préparés à partir d'un mélange comprenant pour 100 parties en poids de résine à base de chlorure de vinyle, de 50 à 150 parties en poids de plastifiant et de 1 à 8 parties en poids d'agent soufflant. 7 - Procédé suivant la revendication 6, caractérisé en ce que les granules expansibles prégélifiés contiennent en outre par 100 parties en poids de résine à base de chlorure de vinyle, de 1 à 5 parties en poids de composé capable de catalyser la décomposition de l'agent soufflant. 8 - Procédé suivant la revendication 1, caractérisé en ce que les granules expansibles prégélifiés ont une granulométrie comprise entre 0,5 et 10 mm. 9 - Procédé suivant la revendication 1, caractérisé en ce que les granules expansibles prégélifiés sont préparés à une température inférieure à la température de décomposition de l'agent soufflant qu'ils contiennent. 10 - Procédé suivant la revendication I, caractérisé en ce que l'expansion et la gélification par chauffage sont réalisées à une température comprise entre 140 et 2300C. 11 - Procédé suivant la revendication 1, caractérisé en ce que le mélange est soumis au chauffage conjointement avec un plastisol non expansible. 12 - Procédé suivant la revendication 11, caractérisé en ce que le plastisol non expansible est prégélifié avant d'être associé avec le mélange. 13 - Procédé suivant la revendication 11, caractérisé en ce que le mélange et le plastisol non expansible sont mis en oeuvre sous forme de couches superposées. 14 - Structures cellulaires préparées suivant l'une quelconque des revendications 11 à 13, caractérisées en ce qu'elles présentent un enfoncement rémanent inférieur à 10 % 2,5 heures après avoir été soumises à une charge de 2 50 kg sur une section circulaire de 1 cm appliquée-durant 2,5 heures sur la couche dense provoquant du plastisol non expansible. 15 - Appareillage pour la réalisation du procédé suivant l'une quelconque des revendications 1 à 13, comportant une trémie d'alimentation alimentée par un mélange de plastisol expansible et de granules expansibles prégélifiés placée au-dessus d'un support d'enduction mobile se déplaçant sur une table fixe caractérisé en ce qu'il comporte en outre une série de grilles disposées après la trémie et au-dessus du support d'enduction mobile de façon à disperser et à étaler le mélange déposé par la trémie sur le support d'enduction mobile.